(57)【要約】【課題】表皮細胞の増殖に必要な湿潤環境を形成するとともに、創傷治癒成分及び抗菌性成分を溶出可能な創傷被覆材を提供することを目的とする。【解決手段】吸湿性高分子からなるマトリックス層中に、ガラス組成としてＢ２Ｏ３とＣａＯを含有するガラス材が含まれていることを特徴とする。【選択図】図１
2017006600.tif 000002
【特許請求の範囲】
【請求項１】
吸湿性高分子からなるマトリックス層中に、ガラス組成としてＢ２Ｏ３とＣａＯを含有するガラス材が含まれていることを特徴とする創傷被覆材。
【請求項２】
ガラス材が、ガラス繊維不織布、ガラスビーズ又はこれらの混合体であることを特徴とする請求項１に記載の創傷被覆材。
【請求項３】
ガラス繊維不織布を構成する繊維の平均繊維径が１００ｎｍ〜１０μｍであることを特徴とする請求項１又は２に記載の創傷被覆材。
【請求項４】
ガラス材が、酸化物換算の質量％で、ＳｉＯ２  ０〜７０％、Ｂ２Ｏ３  ５〜８０％、ＣａＯ  １〜５０％を含有するガラスからなることを特徴とする請求項１〜３の何れかに記載の創傷被覆材。
【請求項５】
ガラス材が、酸化物換算の質量％で、さらにＭｇＯ  ０〜２０％、Ｎａ２Ｏ  ０〜２０％、Ｋ２Ｏ  ０〜４０％、Ｐ２Ｏ５  ０〜２０％を含有するガラスからなることを特徴とする請求項４に記載の創傷被覆材。
【請求項６】
ガラス材が、３００〜５００μｍの粒度に分級された比重×０．２５６の重量分のガラスを３７℃、６０ｍｌの擬似体液中に２日間浸漬し、１回／日の撹拌を行った溶出試験において、擬似体液中のＢ濃度が０．１〜７０ｍＭかつＣａ濃度が３．８〜１２ｍＭとなることを特徴とする請求項１〜５の何れかに記載の創傷被覆材。
【請求項７】
吸湿性高分子が、カルボキシメチルセルロース、デキストリン、ペクチン、ゼラチン、ポリアクリル酸ナトリウム、ポリビニルピロリドン、ポリビニルアルコール、アルギン酸ナトリウム、アルギン酸カルシウムからなる群より選ばれる少なくとも一種であることを特徴とする請求項１〜６の何れかに記載の創傷被覆材。
【請求項８】
さらに保護層が設けられていることを特徴とする請求項１〜７の何れかに記載の創傷被覆材。
【請求項９】
保護層が、ポリウレタン、ポリプロピレン、ポリイソブチレン、ポリイソプレン、アクリル系エラストマー、ウレタン系エラストマー、シリコーン系エラストマーからなる群より選ばれる少なくとも一種を含有することを特徴とする請求項１〜８の何れかに記載の創傷被覆材。
【請求項１０】
創面と接する面上に、さらに剥離紙が設けられていることを特徴とする請求項１〜９の創傷被覆材。
【発明の詳細な説明】
【技術分野】
【０００１】
本発明は、切創、裂傷、挫傷、火傷、褥瘡などの創面に対し、優れた治癒効果を示す創傷被覆材及びその製造方法に関する。
【背景技術】
【０００２】
従来、創傷の治療としてまず消毒を行い、その後ガーゼで創面を保護する治療が行われている。しかしこのような治療方法は消毒によって表皮の細胞が死んでしまう。また創面が乾燥することによって表皮の細胞が増殖しにくくなることが近年分かってきた。
【０００３】
そこで形成外科医の夏井睦らは、消毒液とガーゼを用いた治療を行う代わりに創面の湿潤環境を保ち、細胞増殖を促進する治療法（ｍｏｉｓｔ  ｗｏｕｎｄ  ｈｅａｌｉｎｇ）を提唱し、現在ではこの治療方法が広く普及している（非特許文献１）。このような治療方法において、創面の湿潤環境を保つために用いられる材料は創傷被覆材と呼ばれている。
【先行技術文献】
【特許文献】
【０００４】
【特許文献１】ＷＯ２０１１／０８５０９２号公報
【非特許文献】
【０００５】
【非特許文献１】これからの創傷治療  夏井  睦  著  医学書院  （２００３／０８）
【発明の開示】
【発明が解決しようとする課題】
【０００６】
近年、ガラス成分が滲出液に溶出する事によって創傷治癒効果と抗菌性が発揮される創傷被覆材用ガラス繊維が開発されている（特許文献１）。この種の創傷被覆材用ガラス繊維を使用して治療する際は、創面にガラス繊維を貼り付けた後にガラス繊維が創面から外れないように創面周囲を包帯やサージカルテープなどで覆って固定する。しかしながら創傷被覆用ガラス繊維は、湿潤環境を保ちにくいことから、滲出液が少ない場合には創面が乾燥してしまうという問題がある。クリームや軟膏などの保湿剤をガラス繊維に含浸させて使用することも可能であるが、治療における作業性が悪化する。さらに作業者のハンドリングによって保湿剤の量が変化するため、最適な湿潤環境を安定して得ることが難しい。
【０００７】
本発明は、上記事情に鑑みなされたものであり、表皮細胞の増殖に必要な湿潤環境を形成するとともに、創傷治癒成分及び抗菌性成分を溶出可能な創傷被覆材を提供することを目的とする。
【課題を解決するための手段】
【０００８】
本発明の創傷被覆材は、吸湿性高分子からなるマトリックス層中に、ガラス組成としてＢ２Ｏ３とＣａＯを含有するガラス材が含まれていることを特徴とする。
【０００９】
上記構成を有する本発明の創傷被覆材は、創面から流出する血液や滲出液がマトリックス層に吸収、保持されることから、創面上の湿潤環境が保ちやすくなり、表皮細胞の分裂、移動を促進する効果がある。またマトリックス層に吸収された血液や滲出液との接触によって、マトリックス層中に含まれるガラス材から表皮細胞の栄養素となるＣａ（カルシウム）や、細菌に対して殺菌効果を有するＢ（ホウ素）が溶出する。溶出したＢやＣａは創面に供給され、創傷治癒プロセスの促進と、創面への細菌の臨界的定着や感染を防止するための殺菌性の付与が可能になる。本発明の創傷被覆材は、これらの効果が相まって創傷を早期に治癒させることができる。
【００１０】
本発明においては、ガラス材が、ガラス繊維不織布、ガラスビーズ又はこれらの混合体であることが好ましい。
【００１１】
本発明においては、ガラス繊維不織布を構成する繊維の平均繊維径が１００ｎｍ〜１０μｍであることが好ましい。
【００１２】
本発明においては、ガラス材が、酸化物換算の質量％で、ＳｉＯ２  ０〜７０％、Ｂ２Ｏ３  ５〜８０％、ＣａＯ  １〜５０％を含有するガラスからなることが好ましい。またガラス材が、酸化物換算の質量％で、さらにＭｇＯ  ０〜２０％、Ｎａ２Ｏ  ０〜２０％、Ｋ２Ｏ  ０〜４０％、Ｐ２Ｏ５  ０〜２０％を含有するガラスからなることが好ましい。
【００１３】
上記構成を採用すれば、創傷治療を促進するＣａやＢを十分に創傷面に供給することができる。
【００１４】
本発明においては、ガラス材が、３００〜５００μｍの粒度に分級された比重×０．２５６の重量分のガラスを３７℃、６０ｍｌの擬似体液中に２日間浸漬し、１回／日の撹拌を行った溶出試験において、擬似体液中のＢ濃度が０．１〜７０ｍＭかつＣａ濃度が３．８〜１２ｍＭとなることが好ましい。
【００１５】
上記構成を採用すれば、創傷治療を促進するＣａやＢを十分に創傷面に供給することができる。
【００１６】
本発明においては、吸湿性高分子が、カルボキシメチルセルロース、デキストリン、ペクチン、ゼラチン、ポリアクリル酸ナトリウム、ポリビニルピロリドン、ポリビニルアルコール、アルギン酸ナトリウム、アルギン酸カルシウムからなる群より選ばれる少なくとも一種であることが好ましい。
【００１７】
本発明においては、さらに保護層が設けられていることが好ましい。
【００１８】
上記構成を採用すれば、創傷被覆材の取り扱いが容易になるとともに、ガラス材やマトリックス層を汚れ、水分等から保護することができる。
【００１９】
本発明においては、保護層が、ポリウレタン、ポリプロピレン、ポリイソブチレン、ポリイソプレン、アクリル系エラストマー、ウレタン系エラストマー、シリコーン系エラストマーからなる群より選ばれる少なくとも一種を含有することが好ましい。
【００２０】
本発明においては、創面と接する面上に、さらに剥離紙が設けられていることが好ましい。
【００２１】
上記構成を採用すれば創傷被覆材の保管や取り扱いが容易になる。
【図面の簡単な説明】
【００２２】
【図１】本発明の一実施態様を示す概略断面図である。
【図２】保護層を有する本発明の一実施態様を示す概略断面図である。
【図３】保護層、粘着剤層及び剥離紙を有する本発明の一実施態様を示す概略断面図である。
【発明を実施するための形態】
【００２３】
以下、本発明の創傷被覆材について詳述する。
【００２４】
本発明の創傷被覆材は、吸湿性高分子を主成分とするマトリックス層１と、マトリックス層中に含まれるガラス材２を備えることを特徴とするものである。図１〜図３は、本発明の創傷被覆材の概略断面図を示す。なお図１〜図３に示す態様は例示であり、本発明の創傷被覆材はこれらの態様に限定されるものではない。
（１）マトリックス層１
本発明の創傷被覆材において、図１に示すように、マトリックス層１は創面に接する第一の面１ａと、第一の面と対向する第二の面１ｂを有する。
【００２５】
マトリックス層１は、吸湿性高分子を主成分とするものであり、水分と接触しなければ乾燥状態であり、水分と接触した場合にはその一部を吸収し、過剰な水分をガラス材２に供給するとともに適度な水分をマトリックス層中に保持するゲル状物である。この機能により、創面は良好な湿潤環境に保たれる。またガラス材が滲出液や血液と接触可能となる。
【００２６】
マトリックス層１は、化学的に結合した網目状構造を有する吸湿性高分子、若しくは浸出液や血液に一部が溶解して多孔質体を形成する吸湿性高分子を用いることが好ましい。このような吸湿性高分子としては、例えばカルボキシメチルセルロース、デキストリン、ペクチン、ゼラチン、ポリアクリル酸ナトリウム、ポリビニルピロリドン、ポリビニルアルコール、アルギン酸ナトリウム、アルギン酸カルシウムなどが挙げられる。このような吸湿性高分子を用いることによって、創面から流出する滲出液や血液をガラス材２に輸送することが可能になる。
【００２７】
なおマトリックス層１には、ガラス材以外にも、創傷治癒促進のために少量の薬理学的活性成分を含有することができる。例えば抗生物質（例えばグルコン酸クロルヘキシジン、塩化ベンザルコニウム、塩化ベンゼニトウム、サルファ剤）、消毒剤（例えばポピドン、ヨード）、抗炎症剤（例えばヒドコロルチゾン、トリアムシノロン・アセトニド）、皮膚保護材（例えば酸化亜鉛）などを配合することができる。
（２）ガラス材２
本発明の創傷被覆材において、マトリックス層１中に含まれるガラス材２は、ガラス構成成分としてＢ２Ｏ３とＣａＯを含有するガラスからなり、表皮細胞の栄養素となるＣａ（カルシウム）や、細菌に対して殺菌効果を有するＢ（ホウ素）を溶出する働きがある。同時にマトリックス層の保型性の向上に寄与する。
【００２８】
ガラス材２としては、ガラス繊維不織布、ガラスビーズ、ガラス粉末、ガラス繊維、ガラスフレーク等、種々の形状のガラス材が使用可能である。中でもガラス繊維不織布は、マトリックス層の保型性向上効果が最も高く、またガラスビーズは複合化後の溶出挙動の均質性が最も高いという特徴がある。このため、ガラス材としてガラス繊維不織布、ガラスビーズ又はこれらの混合体を用いるのが好ましい。
【００２９】
ガラス材２としてガラス繊維不織布を用いる場合（即ち、ガラスビーズが含まれない場合）、ガラス繊維の平均繊維径は１００ｎｍ〜１０μｍであることが好ましい。
【００３０】
ガラス材２としてガラス繊維不織布とガラスビーズの混合体を用いる場合、ガラス繊維の平均繊維径は１００ｎｍ〜１０μｍであることが好ましく、ガラスビーズの平均直径は、５００μｍ以下であることが好ましい。
【００３１】
ガラス材２としてガラスビーズを用いる場合（即ち、ガラス繊維不織布が含まれない場合）、ガラスビーズの平均直径は、５０μｍ以下であることが好ましい。
【００３２】
ガラス繊維不織布の平均繊維径が大きすぎると比表面積が小さくなることから、ガラスの溶解速度が低下してＣａやＢを血液あるいは滲出液へ十分に提供することが難しくなり、創傷被覆材としての特性が低下する。一方、平均繊維径が小さすぎるとＣａやＢの供給が持続しにくくなり、頻繁に創傷被覆材を交換する必要が生じる。
【００３３】
ガラスビーズの平均直径が大きすぎると、比表面積が小さくなることから、ガラスの溶解速度が低下してＣａやＢを血液あるいは滲出液へ十分に提供することが難しくなり、創傷被覆材としての特性が低下する。
【００３４】
ここで「ガラス繊維不織布の平均繊維径」は、走査型電子顕微鏡（ＨＩＴＡＣＨＩ  ｓ−３４００Ｎ  ｔｙｐｅＩＩ）を用いてガラス繊維不織布の二次電子像または反射電子像を撮像し、前記走査型電子顕微鏡の測長機能を用いて５０本のガラス繊維の直径を測定し、その平均値を平均繊維径とする方法により求めたものである。
【００３５】
また「ガラスビーズの平均直径」は、前記走査型電子顕微鏡を用いてガラスビーズの二次電子像または反射電子像を撮像し、前記走査型電子顕微鏡の測長機能を用いて５０個のガラスビーズの直径を測定し、その平均値を平均直径とする方法により求めたものである。
【００３６】
ガラス材２を構成するガラスについて、ガラス組成を上記のように規定した理由を説明する。尚、各成分の含有範囲の説明において、％表示は質量％を指す。
【００３７】
Ｂ２Ｏ３は、ガラス網目構造において、その骨格をなす成分であるが、ＳｉＯ２のようにガラスの溶融温度を高くすることはなく、むしろ溶融温度を低下させる働きがある。また、血液あるいは滲出液に溶出することにより、殺菌効果を発揮する成分である。Ｂ２Ｏ３の好適な含有量は５〜８０％、１０〜６５％、１５〜５５％、１９〜４０％、特に１９〜２５％である。Ｂ２Ｏ３の含有量が少なすぎると創面への細菌の臨界的定着、感染を防止するための殺菌性を得ることができない。Ｂ２Ｏ３の含有量が多すぎると創面に対して過剰な殺菌効果が働いて創傷治癒速度が低下する。
【００３８】
ＣａＯはガラスの粘度を低下させる成分であり、また血液あるいは滲出液に溶出すると、細胞増殖を促進する効果を発揮する成分である。ＣａＯの好適な含有量は１〜５０％、５〜４０％、１０〜３５％、１５〜３０％、特に１５〜２５％である。ＣａＯの含有量が少なすぎると細胞増殖を促進する効果が得にくくなる。ＣａＯの含有量が多すぎると液相温度が高くなって、ガラス溶融時に失透し、均質なガラスを得にくくなる。
【００３９】
またＢ２Ｏ３及びＣａＯ以外にも、ＳｉＯ２、ＭｇＯ、Ｎａ２Ｏ、Ｋ２Ｏ及びＰ２Ｏ５を含むことが好ましい。
【００４０】
ＳｉＯ２は、Ｂ２Ｏ３と同様に、ガラス骨格構造を形成する主要成分である。また、ガラスの粘度を上昇させる成分である。ＳｉＯ２の好適な含有量は０〜７０％、０〜５０％、５〜４５％、２０〜４０％、特に３０〜４０％である。ＳｉＯ２の含有量が多くなりすぎるとガラスの血液あるいは滲出液に対する溶解速度が低下する。また繊維化温度（１０１．０ｄＰａ・sの粘度に相当する温度）が高くなることから、繊維化する場合にはコストが増加する。ＳｉＯ２の含有量が少なすぎるとガラスの粘度が低下し、液相粘度が著しく低下して、ガラス繊維に成形した場合にビーズ混入量が増加する。
【００４１】
ＭｇＯは、ガラス原料を溶融し易くする融剤としての働きを有する成分であると同時に溶融温度の低下に非常に有効であり、溶融時にガラスの泡切れを良くし、均質なガラスを作るのに役立つ成分である。ＭｇＯの好適な含有量は０〜２０％、０〜１０％、特に０．５〜８％である。ＭｇＯ含有量が多すぎるとガラスの粘度が低下したり、液相粘度が低くなったりすることから、メルトブロー法等の方法で繊維状に成形する場合にはビーズ混入量が増加する。
【００４２】
Ｎａ２Ｏはガラスの粘度を低下させることによって、ガラスの溶融性や成形性を高める成分である。Ｎａ２Ｏの好適な含有量は０〜２０％、１〜１５％、特に２〜１０％である。Ｎａ２Ｏの含有量が多すぎるとガラスの粘度が低下したり、液相粘度が著しく低くなったりすることから、メルトブロー法等の方法で繊維状に成形する場合にはビーズ混入量が増加する。
【００４３】
Ｋ２Ｏはガラスの粘度を低下させることによって、ガラスの溶融性や成形性を高める成分である。Ｋ２Ｏの好適な含有量は０〜４０％、５〜３０％、７〜２０％、特に７〜１５％である。Ｋ２Ｏの含有量が多すぎると、ガラスの粘度が低下したり、液相粘度が著しく低くなったりすることから、メルトブロー法等の方法で繊維状に成形する場合にはビーズ混入量が増加する。
【００４４】
Ｐ２Ｏ５はそれ自身でガラス化し、ガラスの網目を構成する成分である。Ｐ２Ｏ５の好適な含有量は０〜２０％、０〜１０％、特に０．１〜５％である。Ｐ２Ｏ５含有量が多すぎると、ガラスの粘度が低下したり、液相粘度が著しく低くなったりすることから、メルトブロー法等の方法で繊維状に成形する場合にはビーズ混入量が増加する。
【００４５】
また上記した成分（ＳｉＯ２、Ｂ２Ｏ３、ＣａＯ、ＭｇＯ、Ｎａ２Ｏ、Ｋ２Ｏ、Ｐ２Ｏ５）以外の成分も含みうる。ただし上記した成分の含有量が合量で９８％以上、特に９９％以上となるように組成を調節することが望ましい。その理由は、これらの成分の合量が９８％未満の場合、意図しない異種成分の混入によって血液あるいは滲出液へのガラスの溶解速度が低下する。その結果、創傷被覆材としての特性が低下したり、生体適合性が低下したりする等の不都合が生じ易くなる。
【００４６】
上記した成分以外の成分として、例えば殺菌効果の向上のために、Ｃｕ、Ａｇ、Ｚｎ、Ｓｒ、Ｂａ、Ｆｅ、Ｆ、Ｍｏ、Ａｕ、Ｍｎ、Ｓｎ、Ｃｅ、Ｃｌ、Ｌａ、Ｗ、Ｎｂ、Ｙ等を合量で２％まで含有してもよい。
【００４７】
ガラス材２を構成するガラスは、３００〜５００μｍの粒度に分級された比重×０．２５６の重量分のガラスを３７℃、６０ｍｌの擬似体液中に２日間浸漬し、１回／日の撹拌を行った溶出試験において、擬似体液中のＢ濃度が０．１〜７０ｍＭかつＣａ濃度が３．８ 〜１２ｍＭとなることが好ましい。この溶出試験による擬似体液中のＢ濃度が０．１ｍＭより少ない場合、創傷被覆材として必要な殺菌効果が得にくくなる。一方、Ｂ濃度が７０ｍＭより多い場合、患者自身の細胞の増殖が抑制される可能性がある。また、Ｃａ濃度が３．８ｍＭより少ない場合、創傷被覆材として必要な細胞増殖の効果が得にくくなる。一方、Ｃａ濃度が１２ｍＭより多い場合、細胞増殖の効果が持続しにくくなり、頻繁に創傷被覆材を交換する必要が生じる。
（３）保護層３
本発明の創傷被覆材は、図２、３に示すように、必要に応じてマトリックス層１の第二の面１ｂ上に、水分不透過性の保護層３を設けることができる。保護層３は、マトリックス層１と接着可能な粘着性を有しており、また踵などの屈曲部位にも貼り付けできるように適度な柔軟性を有することが好ましい。
【００４８】
保護層３を設けることによって、創傷被覆材の取り扱いが容易になるとともに、マトリックス層１を汚れ、水分等から保護することができる。また図２のように、保護層３の周縁部３１が皮膚と接触可能となるように、マトリックス層１よりも大きな保護層３を採用してもよい。このような構成とすれば、マトリックス層１から食み出した保護層３の周縁部３１が皮膚との接着性に寄与することになり、創傷被覆材を皮膚に強固に接着固定することができる。
【００４９】
保護層３には、例えば水分不透過性のフィルムや救急絆創膏などに使用されるサージカルテープなどを使用することが好ましい。特に水分不透過性のフィルム、例えばポリウレタン、ポリプロピレン、ポリイソブチレン、ポリイソプレン、アクリル系エラストマー、ウレタン系エラストマー、シリコーン系エラストマーからなる群より選ばれる少なくとも一種を含有するフィルムからなることが好ましい。なお保護層３が水分透過性である場合、ガラス材２から溶出したＣａ（カルシウム）や、Ｂ（ホウ素）が、保護層を通して流出する可能性があり、創傷被覆材の創傷治癒効果や殺菌効果が低下し易くなる。
（４）粘着剤層４
マトリックス層１を構成する吸湿性高分子は、それ自身が自己接着性を有することが多いが、接着性が十分でない場合、図３に示すように、マトリックス層１の第一の面１ａ上に粘着剤層４を形成することができる。ここで用いる粘着剤は、皮膚に対する良好な接着性を有するとともに、皮膚への刺激が少ないことが求められる。このような粘着剤としては、例えばアクリル系、ウレタン系、シリコーン系、ゴム系、ポリビニルアルコール系、ポリアミド系、ポリ酢酸ビニル系、その他の合成樹脂を含有する粘着剤を使用することができる。
（５）剥離紙５
本発明の創傷被覆材は、マトリックス層１の創面と接する第一の面１ａ上に、剥離紙５を設けることが好ましい。また図２のように保護層３の周縁部３１が皮膚と接着可能な構成とした場合には、マトリックス層の第一の面１ａ及び保護層周縁部３１の皮膚と接触する面３ａ上に剥離紙５を設けることが好ましい。また図３のように粘着剤層４を形成した場合は、粘着剤層４上に剥離紙を設けることが好ましい。剥離紙５を設けない場合、創傷被覆材の保管時や使用時に、マトリックス層の第一の面１ａ等に汚れが付着しやすくなるため、取り扱いが難しくなる。
（６）創傷被覆材の製造方法
次に、ガラス繊維不織布及びガラスビーズをガラス材として含む実施態様を例にとって、本発明の創傷被覆材を製造する方法を説明する。なお本発明の創傷被覆材を製造する方法はこれに限られるものではない。
【００５０】
まず調合したガラス原料バッチをガラス溶融炉に投入して溶融、ガラス化し、均質化する。次に溶融ガラスを吐出ノズルを備えた貴金属製のノズル部材に供給する。次いで粘度が１００．５〜１０１．５ｄＰａ・ｓとなるように調整しながら溶融ガラスをノズル部材から流下させ、吐出ノズルの側面、両面または全周から高速エアーを吹き付けるいわゆるメルトブロー法にて溶融ガラスを繊維化する。このとき一部のガラスは表面張力によってビーズ状となることが多い。続いて繊維状（及びビーズ状）のガラスを、金属製ネットを有するコンベア上に均一な厚みになるように連続的に堆積させた後、圧延ローラーにて所望の肉厚に調整する。このようにして、ガラス繊維不織布或いはガラス繊維不織布とガラスビーズの混合体からなるガラス材１を得ることができる。なおガラスビーズを単独で作製する場合、上記方法において、流下する溶融ガラスの粘度を１００．０１〜１００．５ｄＰａ・ｓとなるように調整すればよい。またガラスの繊維化は、上記以外にも例えばガラス吐出ノズルと該ノズル部材に対向するように配置されたターゲット電極間に高電圧を印加し、吐出ノズルから吐出される帯電した溶融ガラスを電極部材側に引き寄せつつ繊維状に成形する、いわゆるエレクトロスピニング法や、溶融ガラスをフォアハースから流下させてスピナー（回転体）に導入し、このスピナーを高速回転させてスピナー側壁部に設けられたオリフィスから繊維状ガラスを吐出する、いわゆる遠心法を採用することもできる。
【００５１】
次に、内表面を剥離処理した型枠内に、ガラス材と吸湿性高分子を含有するペーストを投入し、ガラス材の空隙及び周囲をペーストで満たした状態となるようにする。
【００５２】
続いてペーストを乾燥させることにより、ガラス材をマトリックス層内部に含む創傷被覆材を得ることができる。なお乾燥条件は、常温乾燥（例えば３０℃で７日間保持）や凍結乾燥（例えば−２０℃で１日間凍結後に３０℃で８時間解凍のサイクルを１５回繰り返し）を適宜採用すればよい。また得られた創傷被覆材は、ガラス材の一部が表面に露出していてもよい。
【００５３】
なお保護層３を設ける場合は、まず保護層となる材料（例えば水分不透過性フィルム、不織布を台紙とするテープ等）を用意する。次いでマトリックス層１の第二の面２ｂ上に、保護層となる材料を貼り合わせることによって保護層３を形成することができる。
【００５４】
また粘着剤層４を設ける場合は、まず粘着材料を混練し、これを加圧プレス法によりシート状に成形する。次いでマトリックス層１の第一の面１ａ上に、作製したシート状粘着剤を貼り合わせることによって粘着剤層４を形成することができる。
【００５５】
さらに必要に応じてマトリックス層１の第一の面１ａ上、或いは粘着剤層４上に剥離紙を付着させる。
【００５６】
以上の工程によって作製された本発明の創傷被覆材は、滲出液が少ない創面であっても表皮細胞の増殖に必要な湿潤環境を迅速に形成することができる。さらにガラス材から創傷治癒を促進する成分と抗菌性を有する成分を溶出することによって創傷治癒プロセスを促進し、創面への細菌の臨界的定着や感染を防止するための殺菌性を発現する。
【実施例】
【００５７】
以下、実施例に基づいて、本発明を詳細に説明する。なお本発明はこれらの実施例に限定されるものではない。
（１）ガラス材のガラス組成
表１は、本発明で使用するガラス材の組成例（試料Ｎｏ．１〜５）を示している。
【００５８】
【表１】
2017006600.tif 000003
【００５９】
まず、表１のガラス組成になるように、天然原料、化成原料等の各種ガラス原料を秤量、混合して、ガラスバッチを作製した。次に、このガラスバッチを白金ロジウム合金製坩堝に投入した後、間接加熱電気炉内で１２００〜１５５０℃で４時間加熱して、溶融ガラスを得た。尚、均質な溶融ガラスを得るために、加熱時に、耐熱性撹拌棒を用いて、溶融ガラスを複数回攪拌した。続いて、得られた溶融ガラスを耐火性鋳型内に流し出し、空気中で放冷して塊状のガラス試料を得た。得られた各試料につき、疑似体液中での溶出試験、及びガラスの液相粘度を測定した。結果を表１に示す。
【００６０】
なお溶出試験は次のようにして測定した。まず、塊状のガラス試料を粉砕し、直径３００〜５００μｍの粒度のガラスを比重×０．２５６の重量分だけ精秤し、続いて容量１００ｍｌのポリプロピレン容器（ＰＰ容器）に擬似体液６０ｍｌを入れ、ガラス試料を浸漬して、３７℃、２日間の条件で溶出試験を行った。その際、１回／日の撹拌を行った。撹拌は前記ＰＰ容器を手で数回振る事によって行った。溶出試験後に試験溶液を濾過し、ＩＣＰ−ＯＥＳを用いて溶出液中のＢ、Ｃａ濃度を定量した。
【００６１】
液相粘度の測定は次のようにして行った。
【００６２】
まず、塊状のガラス試料を粉砕し、３００〜５００μｍの範囲の粒度となるように調整し、耐火性の容器に適切な嵩密度となるよう充填した。次にこの耐火性容器を、間接加熱型の温度勾配炉内に入れて静置し、大気雰囲気中で１６時間加熱した。続いて温度勾配炉から、耐火性容器ごと試験体を取り出して室温まで冷却した後、光学顕微鏡によって結晶析出箇所を判定し、予め作製した温度勾配炉内の温度勾配グラフを用いて結晶析出温度（液相温度）を求めた。
【００６３】
さらに塊状のガラス試料を適正な寸法に破砕し、なるべく気泡が巻き込まれないようにアルミナ製坩堝に投入し、続いてアルミナ坩堝を加熱して試料を融液状態とし、白金球引き上げ法によって複数の温度におけるガラスの粘度の計測値を求め、Ｖｏｇｅｌ−Ｆｕｌｃｈｅｒ式の定数を算出して粘度曲線を作成した。このようにして得られた粘度曲線から液相温度における粘度を求め、これを液相粘度の測定値とした。
（２）ガラス材の作製
上記の方法で作製した塊状のガラス試料Ｎｏ．１〜Ｎｏ．５を用いて、ガラス材、具体的にはガラス繊維不織布とガラスビーズの混合体又はガラスビーズを作製した。
【００６４】
ガラス繊維不織布とガラスビーズの混合体の作製方法は次の通りである。まずガラス吐出ノズルを備えた貴金属製のポットに塊状のガラス試料を投入し、通電加熱によってガラス試料をリメルトした。次に、リメルトした溶融ガラスを１００．５〜１０１．５ｄＰａ・ｓの粘度となるように調整して吐出ノズルから流下させるとともに高速エアーを吹き付けて溶融ガラスを延伸、繊維化した。このとき溶融ガラスの一部は表面張力によってビーズ化した。このようにして成形された繊維状及びビーズ状ガラスの混合体を、金属製ネットを有するコンベア上に均一な厚みになるように連続的に堆積させた。その後、ガラス堆積物を水平台上に敷設し、ローラーを用いて厚み１．０〜２．０ｍｍの不織布となるように成形することにより、ガラス繊維不織布とガラスビーズを含むガラス材を得た。なおガラス材に含まれるビーズは７０質量％以下であった。
【００６５】
ガラスビーズの作製方法は、下記の通りである。まず上記と同様の方法でガラス試料をリメルトした。続いて溶融ガラスの粘度が１００．０１〜１００．５ｄＰａ・ｓとなるように調整し、上記同様の方法で高速エアーを吹き付けることによって、溶融ガラスをビーズ化した。
（３）創傷被覆材の作製
前記ガラス材を用いて、実施例１〜４の創傷被覆材を作製する。
［実施例１］
まずカルボキシメチルセルロース（ＣＭＣ）と微結晶セルロースを塩酸水溶液に投入して均一になるまで撹拌し、脱泡してペーストを得る。次にポリマー製の型枠内に、Ｎｏ．１のガラス試料を用いたガラス繊維不織布・ガラスビーズ混合体（ガラス繊維不織布を構成する繊維の平均繊維径：０．９μｍ、ガラスビーズの平均直径：５０μｍ）を入れ、ペーストを注入、含浸させる。その後、これらの材料を型枠内に保持した状態で、３０℃で７日間保存して乾燥させる。
【００６６】
このようにしてＣＭＣ及び微結晶セルロースからなるマトリックス層中に、不織布及びビーズ状のガラス材が配合された創傷被覆材を得る。
［実施例２］
まずポリビニルアルコール（ＰＶＡ）を純水に投入して均一になるまで撹拌し、脱泡してペーストを得る。次にポリマー製の型枠内に、Ｎｏ．１のガラス試料を用いたガラスビーズ（平均直径：２μｍ）を入れ、ペーストを注入、含浸させる。その後、これらの材料を型枠内に保持した状態で、−２０℃で１日間凍結し、３０℃で８時間保存して解凍するサイクルを計１５回行うことによって乾燥させる。
【００６７】
このようにして、ＰＶＡからなるマトリックス層中に、ビーズ状のガラス材が配合された創傷被覆材を得る。
［実施例３］
実施例２で使用したガラスビーズに代えて、Ｎｏ．２のガラス試料を用いたガラス繊維不織布・ガラスビーズ混合体（平均繊維径：１．１μｍ、平均直径：３０μｍ）を使用し、その他の条件は実施例２と同様にして作製する。このようにしてＰＶＡからなるマトリックス層中に、不織布及びビーズ状のガラス材が配合された創傷被覆材を得る。
［実施例４］
まずカルボキシメチルセルロース（ＣＭＣ）、アルギン酸ナトリウム・アルギン酸カルシウム混合粉末（ＳＡ、ＰＡ）及び粘稠剤をグリセリン溶液に投入し、均一になるまで撹拌してペーストを得る。次にポリマー製の型枠内に、Ｎｏ．３のガラス試料を用いたガラス繊維不織布・ガラスビーズ混合体（平均繊維径：０．８μｍ、平均直径：１００μｍ）を入れ、ペーストを注入、含浸させる。その後、これらの材料を型枠内に保持した状態で、３０℃で７日間保存して乾燥させる。
【００６８】
さらに、マトリックス層の創面側と対向する面（第二の面）上にポリウレタン製粘着フィルムを貼り付ける。
【００６９】
このようにしてＣＭＣ、ＳＡ及びＰＡからなるマトリックス層中に、不織布及びビーズ状のガラス材が配合されるとともに、表面にポリウレタン製の保護層が形成された創傷被覆材を得る。
［実施例５］
実施例１で使用したガラス繊維不織布・ガラスビーズ混合体に代えて、Ｎｏ．４のガラス試料を用いたガラス繊維不織布・ガラスビーズ混合体（平均繊維径：１．０μｍ、平均直径：８０μｍ）を使用し、その他の条件は実施例１と同様にして作製する。このようにして、ＣＭＣ及び微結晶セルロースからなるマトリックス層中に、不織布及びビーズ状のガラス材を配合した複合体を作製する。
【００７０】
さらに、マトリックス層の創面側と対向する面（第二の面）上に、ポリプロピレン製粘着フィルムを貼り付ける。
【００７１】
またイソプレンゴム（ＩＲ）及びポリイソブチレン（ＰＩＢ）を混練し、ゴム接着剤を作製した。これを加圧プレス法によりシート状に成形した後、マトリックス層の創面側となる面（第一の面）上に貼付する。
【００７２】
このようにして、ＣＭＣ及び微結晶セルロースからなるマトリックス層中にガラス繊維不織布・ガラスビーズ混合体が配合され、マトリックス層の一方の面にポリプロピレンからなる保護層が、他方の面にＩＲ及びＰＩＢからなる粘着剤層が、それぞれ形成された創傷被覆材を得る。
【００７３】
なおガラス繊維の平均繊維径及びガラスビーズの平均直径は以下のようにして求めた。
【００７４】
ガラス繊維不織布を構成するガラス繊維の平均繊維径は走査型電子顕微鏡（ＨＩＴＡＣＨＩ  ｓ−３４００Ｎ  ｔｙｐｅＩＩ）を用いてガラス繊維不織布の二次電子像または反射電子像を撮像し、前記走査型電子顕微鏡の測長機能を用いて５０本のガラス繊維の直径を測定し、その平均値を平均繊維径とする方法により求めた。
【００７５】
ガラスビーズの平均直径は前記走査型電子顕微鏡を用いてガラスビーズの二次電子像または反射電子像を撮像し、前記走査型電子顕微鏡の測長機能を用いて５０個のガラスビーズの直径を測定し、その平均値を平均直径とする方法により求めた。
【符号の説明】
【００７６】
１  マトリックス層
２  ガラス材
３  保護層
４  粘着剤層
５  剥離紙
【図１】
2017006600.tif 000004
【図２】
2017006600.tif 000005
【図３】
2017006600.tif 000006